(57)【要約】【課題】本発明は、時間をかけることなく、スタンパ原版を構成する基板に深さの異なる溝を形成することができるスタンパ原版の製造方法を提供することを課題とする。【解決手段】スタンパ原版５０の製造方法は、シリコンウエハ５１にネガレジスト層５２を形成する工程と、ネガレジスト層５２に対して電子線を部分的に照射する工程と、現像により非露光部分５２Ｂを除去する工程と、ネガレジスト層５２の一部が残った状態のシリコンウエハ５１に、ポジレジスト層５３を形成する工程と、ポジレジスト層５３に対して所定のパターンを電子線で描画する工程と、現像により露光部分を除去する工程と、露出したシリコンウエハ５１およびネガレジスト層５２の表面に対してリアクティブイオンエッチングを行うことで、シリコンウエハ５１の表面に異なる深さの溝５１ａ，５１ｂを有する凹凸形状を形成する工程と、を備える。【選択図】図４
2008146691.tif 000002
【特許請求の範囲】
【請求項１】
基板に第１レジスト層を形成する第１レジスト層形成工程と、
前記第１レジスト層に対して電子線を第１のパターンで照射する第１電子線照射工程と、
前記第１レジスト層を現像し、前記第１電子線照射工程で電子線が照射された領域または照射されていない領域の何れか一方を除去する第１現像工程と、
前記基板の前記第１レジスト層が形成された面に、第２レジスト層を形成する第２レジスト層形成工程と、
前記第２レジスト層に対して電子線を第２のパターンで照射する第２電子線照射工程と、
前記第２レジスト層を現像し、前記第２電子線照射工程で電子線が照射された領域または照射されていない領域の何れか一方を除去する第２現像工程と、
前記第１レジスト層と第２レジスト層が設けられた基板表面に対してリアクティブイオンエッチングを行い、前記基板の表面に異なる深さのパターンからなる凹凸形状を形成するエッチング工程と、
をこの順序で備えたことを特徴とするスタンパ原版の製造方法。
【請求項２】
前記第１レジスト層は、ネガレジスト層であり、
前記第２レジスト層は、ポジレジスト層であることを特徴とする請求項１に記載のスタンパ原版の製造方法。
【請求項３】
前記第１レジスト層の厚さが、５〜５０ｎｍであることを特徴とする請求項１または請求項２に記載のスタンパ原版の製造方法。
【請求項４】
前記基板がＳｉ含有基板であることを特徴とする請求項１〜請求項３のいずれか１項に記載のスタンパ原版の製造方法。
【請求項５】
前記第１電子線照射工程と第２電子線照射工程が前記Ｓｉ含有基板を自転させながら行うものであり、前記第１電子線照射工程における前記Ｓｉ含有基板の回転中心と、前記第２電子線照射工程における前記Ｓｉ含有基板の回転中心とのずれ量を、５０μｍ以内としたことを特徴とする請求項４に記載のスタンパ原版の製造方法。
【請求項６】
請求項１〜請求項５のいずれか１項に記載の方法により製造されたスタンパ原版を用いて電鋳を行うことを特徴とするスタンパの製造方法。
【発明の詳細な説明】
【技術分野】
【０００１】
本発明は、スタンパ原版およびスタンパの製造方法に関する。
【背景技術】
【０００２】
近年、光情報記録媒体の高密度化の要求に伴い、４５０ｎｍ以下のレーザ光を使用して記録および／または再生を行う高密度の光情報記録媒体が開発されている。この高密度の光情報記録媒体は、レーザ光のトラッキングに用いる溝を形成した樹脂基板上に色素を塗布し、さらに、色素記録層を保護する基板を貼り付けることで製造される。このときの樹脂基板は、樹脂の射出成形を行う際に、溝のパターンを反転させた表面形状を有する金属製のスタンパを金型の一方に用いることで製造することができる。
【０００３】
さらに、このスタンパは、スタンパ原版の凹凸パターンに基づき複製される。そのため、スタンパ原版には光情報記録媒体用の樹脂基板に必要な凹凸パターンを形成する必要がある。この凹凸パターンは光情報記録媒体の高密度化に伴い微細になるとともに、光情報記録媒体に予め記録される情報の多様化に伴い、複数種類の微細な溝を有する凹凸パターンの形成が要求されている。
【０００４】
このような複数種類の微細な溝を形成する技術としては、従来、第１の凹凸パターンをスタンパ原版に形成した後、このスタンパ原版でスタンパを製造し、このスタンパに第２の凹凸パターンを形成する技術が知られている。詳しくは、この技術では、まず、スタンパ原版となる基板上に、リソグラフィにより第１の凹凸パターンを形成する。すなわち、基板上に形成したレジスト層に対して電子線を照射して第１の凹凸パターンを描画し、描画された部分を除去して基板表面を一部露出させた後、エッチングにより基板表面の露出部分を削ることで、第１の凹凸パターンを有するスタンパ原版を製造する。
【０００５】
次に、スタンパ原版から電鋳により、スタンパを製造する。そして、このスタンパの第１の凹凸パターンが形成された側の面に、リソグラフィにより第２の凹凸パターンを形成している。そのため、例えば、スタンパ原版のエッチング工程において所定の深さの第１の溝を形成し、スタンパのエッチング工程において第１の溝よりも浅い第２の溝を形成することで、２種類の凹凸パターンを形成することが可能となっている。
【０００６】
【特許文献１】特開２００３−２２５８５号公報（図１）
【発明の開示】
【発明が解決しようとする課題】
【０００７】
しかしながら、前記した技術では、スタンパ原版の製造工程とスタンパの製造工程の両方で、リソグラフィの工程を行うので、製造に時間がかかるといった問題があった。また、特にスタンパ原版を基にして複数製造されるスタンパについては、スタンパを１つ製造するごとに電鋳とリソグラフィを行わなければいけないので、非常に時間がかかるという問題があった。そのため、スタンパ原版の方に、２種類の凹凸パターンを形成しておくのが望ましかった。
【０００８】
そこで、本発明は、時間をかけることなく、スタンパ原版を構成する基板に深さの異なる溝を形成することができるスタンパ原版の製造方法と、このスタンパ原版を用いたスタンパの製造方法を提供することを課題とする。
【課題を解決するための手段】
【０００９】
前記課題を解決するため、本発明に係るスタンパ原版の製造方法は、基板に第１レジスト層を形成する第１レジスト層形成工程と、前記第１レジスト層に対して電子線を第１のパターンで照射する第１電子線照射工程と、前記第１レジスト層を現像し、前記第１電子線照射工程で電子線が照射された領域または照射されていない領域の何れか一方を除去する第１現像工程と、前記基板の前記第１レジスト層が形成された面に、第２レジスト層を形成する第２レジスト層形成工程と、前記第２レジスト層に対して電子線を第２のパターンで照射する第２電子線照射工程と、前記第２レジスト層を現像し、前記第２電子線照射工程で電子線が照射された領域または照射されていない領域の何れか一方を除去する第２現像工程と、前記第１レジスト層と第２レジスト層が設けられた基板表面に対してリアクティブイオンエッチングを行い、前記基板の表面に異なる深さのパターンからなる凹凸形状を形成するエッチング工程と、をこの順序で備えたことを特徴とする。
【００１０】
本発明によれば、まず、第１レジスト層形成工程から第１現像工程までを行うことで、基板上に第１電子線照射工程で電子線が照射された領域または照射されていない領域の何れか一方の基板表面を露出させ、残りの領域は第１レジスト層が残存する第１レジスト層による第１のレジストパターンを形成する。ここで、基板を露出させる領域が、最終的に得られるスタンパ原板における深さの最も深い凹部を形成しようとする領域(以下、「最深凹部領域」という。)を少なくとも含むように、第１電子線照射工程が行われる。次に、この第１のレジストパターンを全面的に被覆するように基板上に第２レジスト層を形成する（第２レジスト層形成工程）。この第２レジスト層に対して、第２電子線照射工程および第２現像工程を行う。第２電子線照射工程においては、少なくとも、前記最深凹部領域に合致する領域上に設けられた第２レジスト層と、最終的に得られるスタンパ原板における深さの浅い凹部を形成しようとする領域(以下、「浅凹部領域」という。)に合致する領域上に設けられた第２レジスト層が第２現像工程で除かれるように、第２電子線照射工程を行う。これにより、第１レジスト層と第２レジスト層の両者が除かれて基板の表面が露出された領域と、第１レジスト層は実質的に残存させつつ第２レジスト層が除かれた領域と、第１レジスト層と第２レジスト層の両者が基板上に残存する領域の少なくとも３つの領域を基板上に形成する。そして、このような３つの領域を含む基板の表面に対してリアクティブイオンエッチングを行うことで、基板表面における、上記第１レジスト層は実質的に残存させつつ第２レジスト層が除かれた領域に浅い凹部を、また上記第１レジスト層と第２レジスト層の両者が除かれて基板の表面が露出された領域に深い凹部を形成する（エッチング工程）。その後は、公知の方法により基板上に残存する全てのレジスト層を除去することで、基板の表面に深さの異なるパターンからなる凹凸を有するスタンパ原版が製造される。
【００１１】
また、この製造方法は、基板の表面にスパイラル状の溝を形成する場合であって、浅溝のスパイラルと深溝のスパイラルの相対位置関係が重要な場合、例えば浅溝と深溝が一本の溝として繋がっている場合には、従来に比してより有効な製造方法となる。すなわち、例えば、内周から外周まで一本に繋がった螺旋状の溝（スパイラルパターン）の一部を浅溝としたい場合、従来の製造方法では、溝を描画する工程を２回に分けているので、スパイラルパターンの浅溝と深溝とを一本の溝として繋げるのは極めて困難である。これに対し、本願発明においては、第２電子線描画工程の一工程において一本のスパイラルパターンを描画するだけで、浅溝と深溝が一本の溝として繋がっているスパイラルパターンを形成することができる。
【００１２】
なお、前記第１レジスト層にネガ型電子線レジストを使用し、前記第２レジスト層にポジ型電子線レジストを使用することが好ましい。これによれば、例えばブルーレイディスクのように、半径２０〜２１ｍｍ程度の狭い範囲を浅溝にしたい場合には、この狭い範囲だけ描画するだけでネガレジスト層である第１レジスト層をその狭い範囲に残すことができるので、第１電子線照射工程における描画時間を短縮することができるという利点が得られるからである。
【００１３】
また、前記第１レジスト層の厚さは、５〜５０ｎｍの範囲から選択することが好ましい。これによれば、例えば６０ｎｍ程度の深さの溝を有する光記録媒体を製造するのに好適となるからである。
【００１４】
また、前記基板は、Ｓｉ含有基板であるのが望ましい。これにより、半導体装置の作製用に市販されている各種のレジスト、現像液、スピンコーター、リアクティブイオンエッチング装置などから、所望のものを選択できる自由度が増えるからである。
【００１５】
本発明の第１電子線照射工程および第２電子線照射工程で使用する電子線照射装置は、基板を自転させつつ電子線照射を行う回転型の電子ビーム露光装置が好ましい。この場合、前記第１電子線照射工程における前記Ｓｉ含有基板の回転中心と、前記第２電子線照射工程における前記Ｓｉ含有基板の回転中心とのずれ量は、５０μｍ以内とするのが望ましい。これによれば、Ｓｉ含有基板に残す第１レジスト層の位置と、第２電子線照射工程において電子線で露光する位置とのずれ量を極力抑えることができるので、浅い溝と深い溝とを適切な位置に形成することができる。
【００１６】
また、本発明は、前記した方法により製造されたスタンパ原版を用いて電鋳を行うことで、スタンパを製造することも特徴とする。また、上記スタンパを基にして各種の成形品を射出成形方法で製造するができる。これによれば、深さの異なる凹凸パターンをその表面に有するスタンパを、従来のような追加工を行うことなく、短時間で高精度に製造できる。
【００１７】
本発明の製造方法により製造されるスタンパ原版は、マイクロマシンに使用される微細な機械部品、例えば、ばね常数の異なる二種のスパイラル状のスプリングの製造などに使用することができるが、特に光情報記録媒体の基板の作製に用いるスタンパを製造する場合に有利である。以下、この光情報記録媒体用スタンパ原版の作製に態様について、詳しく説明する。
本発明の製造方法により製造される光情報記録媒体用スタンパ原版および光情報記録媒体用スタンパは、短波長のレーザ光で色素系の光情報記録媒体の製造に使用される。例えば、現在提唱されているブルーレイディスクの仕様では、光情報記録媒体の内周にディスクインフォメーションなどの情報が記録される管理情報記録領域（例えば、ＢＣＡ領域）が形成されている。なお、ＢＣＡ領域とはＢＣＡ信号が記録される領域に対応する領域である。図１は、この光情報記録媒体を製造するためのスタンパ原版の平面図であり、ハッチングは領域を示す。図１に示すように、ディスク状のスタンパ原版５０には、ドーナツ形の領域に渦巻き状（図示せず）に第１プリグルーブが形成されたデータ記憶領域Ａ１が形成されている。そして、このデータ記憶領域Ａ１の内周側にＢＣＡ領域Ａ２が形成されている。ＢＣＡ領域にも、渦巻き状（図示せず）の第２プリグルーブが形成されている。
【００１８】
このスタンパ原版５０を用いて製造（詳細には、スタンパ原版５０から製造されたスタンパを用いて製造）された光情報記録媒体には、ＢＣＡ信号が色素記録層および／または反射層に対してレーザ光でバーコード状に形成される。ＢＣＡ領域にはプリグルーブ（第２プリグルーブ）が形成される必要があるが、その溝深さはデータ記録領域のプリグルーブ（第１プリグルーブ）よりも浅く形成されることが好ましい。
【００１９】
このように、前記深さの異なる２種以上の溝は、渦巻き状に形成された第１プリグルーブと、第１プリグループよりも内周側に渦巻き状に形成された第２プリグルーブとを含み、第１プリグルーブの深さをａとし、第２プリグルーブの深さをｂとしたときに、ａ＞ｂを満たすことが望ましい。
【００２０】
そして、前記第１プリグルーブは、データ記憶領域として形成され、前記第２プリグルーブは、管理情報記憶領域（ＢＣＡ）として形成された態様とすることができる。
また、第１プリグルーブの深さａは、３０〜５０ｎｍであり、前記第２プリグルーブの深さｂは、５〜３０ｎｍであるのが望ましい。
【発明の効果】
【００２１】
本発明によれば、基板と第２レジスト層との間に第１レジスト層を設けることで、１回のエッチングにより基板に深さの異なる溝が形成されるので、時間をかけることなく、基板に深さの異なる溝を形成することができる。
【発明を実施するための最良の形態】
【００２２】
次に、本発明に係る光情報記録媒体用スタンパ原版（以下、単に「スタンパ原版」とする。）の製造方法の一実施形態について、適宜図面を参照しながら詳細に説明する。
まず、本発明の製造方法により製造されるスタンパ原版を基に製造される光情報記録媒体の一例について説明する。
参照する図面において、図２は、溝深さを説明する図であり、図３は、本発明の製造方法により製造されるスタンパ原版を基に製造される光情報記録媒体の層構成を示す断面図である。
【００２３】
光情報記録媒体１０は、図３に示すように、厚さ０．７〜２ｍｍの基板１２上に、色素を含有する追記型記録層１４と、厚さ０．０１〜０．５ｍｍのカバー層１６とをこの順に有する。具体的には、例えば基板１２上に、光反射層１８と、追記型記録層１４と、バリア層２０と、接着層２２と、カバー層１６とをこの順に有する。
【００２４】
〔基板１２〕
図３に示すように、好ましい光情報記録媒体１０の基板１２には、トラックピッチ、溝幅（半値幅）、溝深さ、およびウォブル振幅が下記の範囲である形状を有する第１プリグルーブ３４（案内溝）および第２プリグルーブ３５が形成されている。
なお、溝幅（半値幅）は図２に示すように、深さをＨとしたときに、半分の深さ位置での幅Ｗ（半値幅）で測定した値を意味する。
【００２５】
第１プリグルーブ３４は、ＣＤ−ＲやＤＶＤ−Ｒに比べてより高い記録密度を達成するために設けられたものであり、例えば、光情報記録媒体１０を、青紫色レーザに対応する媒体として使用する場合に好適である。
第２プリグルーブ３５は、第１プリグルーブ３４より溝幅および溝深さが若干小さく、光情報記録媒体１０がディスク状の場合には、その内周側に設けられる。第２プリグルーブ３５は、例えば、光情報記録媒体１０の製造者情報や、その他の管理情報が記録されるＢＣＡ領域として利用される。ＢＣＡ領域では、信号特性上データ記憶領域より反射率を下げる必要があるため、溝深さをデータ記憶領域より浅くしている。
【００２６】
第１プリグルーブ３４のトラックピッチは、例えば、３２０ｎｍ程度であり、光情報記録媒体の仕様に応じて適宜変更することもできる。
【００２７】
第１プリグルーブ３４の溝幅（半値幅）は、９０〜１８０ｎｍの範囲であるのが望ましい。
第１プリグルーブ３４の溝幅が９０ｎｍ未満では、成形時に溝が十分に転写されなかったり、記録のエラーレートが高くなったりすることがあり、１８０ｎｍを超えると、記録時に形成されるピットが広がってしまい、クロストークの原因となったり、十分な変調度が得られないことがある。
【００２８】
第１プリグルーブ３４の溝深さａは、６０ｎｍ以下であり、好ましくは、３０〜５０ｎｍ、より好ましくは、３５〜４５ｎｍの範囲である。第１プリグルーブ３４の溝深さが５ｎｍ未満では、十分な記録変調度が得られないことがあり、６０ｎｍを超えると、反射率が大幅に低下することがある。
【００２９】
また、第１プリグルーブ３４の溝傾斜角度は、上限値が８０°以下であることが好ましく、７０°以下であることがより好ましく、６０°以下であることがさらに好ましく、５０°以下であることが特に好ましい。また、下限値は、２０°以上であることが好ましく、３０°以上であることがより好ましく、４０°以上であることがさらに好ましい。
第１プリグルーブ３４の溝傾斜角度が２０°未満では、十分なトラッキングエラー信号振幅が得られないことがあり、８０°を超えると、基板１２の成形（射出成形等）が困難となる。
【００３０】
第２プリグルーブ３５の溝深さｂは、５〜３０ｎｍの範囲であり、より好ましくは、８〜１７ｎｍの範囲である。
【００３１】
第２プリグルーブ３５の溝幅（半値幅）は、上記溝深さが得られる範囲で適宜設定される。
【００３２】
第２プリグルーブ３５の好ましい溝傾斜角度は、第１プリグルーブ３４と同様である。
【００３３】
光情報記録媒体１０において用いられる基板１２としては、従来の光情報記録媒体の基板材料として用いられている各種の材料を任意に選択して使用することができる。
【００３４】
基板の材料の中では、耐湿性、寸法安定性および低価格等の点から、アモルファスポリオレフィン、ポリカーボネート等の熱可塑性樹脂が好ましく、ポリカーボネートが特に好ましい。
これらの樹脂を用いた場合、射出成形を用いて基板１２を作製することができる。
【００３５】
また、基板１２の厚さは、０．７〜２ｍｍの範囲であり、０．９〜１．６ｍｍの範囲であることが好ましく、１．０〜１．３ｍｍとすることがより好ましい。
なお、後述する光反射層１８が設けられる側の基板１２の表面には、平面性の改善、接着力の向上の目的で、下塗層を形成することが好ましい。
【００３６】
〔追記型記録層１４〕
好ましい光情報記録媒体１０の追記型記録層１４は、色素を、結合剤等と共に適当な溶剤に溶解して塗布液を調製し、次いで、この塗布液を、基板上または後述する光反射層１８上に塗布して塗膜を形成した後、乾燥することにより形成される。ここで、追記型記録層１４は、単層でも重層でもよく、重層構造の場合、塗布液を塗布する工程が複数回行われることになる。
塗布方法としては、スプレー法、スピンコート法、ディップ法、ロールコート法、ブレードコート法、ドクターロール法、スクリーン印刷法等を挙げることができる。
【００３７】
このようにして形成された追記型記録層１４の厚さは、グルーブ３８（基板１２において凸部）上で、３００ｎｍ以下であることが好ましく、２５０ｎｍ以下であることがより好ましく、２００ｎｍ以下であることがさらに好ましく、１８０ｎｍ以下であることが特に好ましい。下限値としては３０ｎｍ以上であることが好ましく、５０ｎｍ以上であることがより好ましく、７０ｎｍ以上であることがさらに好ましく、９０ｎｍ以上であることが特に好ましい。
【００３８】
また、追記型記録層１４の厚さは、ランド４０（基板１２において凹部）上で、４００ｎｍ以下であることが好ましく、３００ｎｍ以下であることがより好ましく、２５０ｎｍ以下であることがさらに好ましい。下限値としては、７０ｎｍ以上であることが好ましく、９０ｎｍ以上であることがより好ましく、１１０ｎｍ以上であることがさらに好ましい。
【００３９】
さらに、グルーブ３８上の追記型記録層１４の厚さｔ１と、ランド４０上の追記型記録層１４の厚さｔ２との比（ｔ１／ｔ２）は、０．４以上であることが好ましく、０．５以上であることがより好ましく、０．６以上であることがさらに好ましく、０．７以上であることが特に好ましい。上限値としては、１未満であることが好ましく、０．９以下であることがより好ましく、０．８５以下であることがさらに好ましく、０．８以下であることが特に好ましい。
【００４０】
〔カバー層１６〕
好ましい光情報記録媒体１０のカバー層１６は、上述した追記型記録層１４または後述するバリア層２０上に、接着剤や粘着剤等からなる接着層２２を介して貼り合わされる。
【００４１】
光情報記録媒体１０において用いられるカバー層１６としては、透明な材質のフィルムであれば、特に限定されないが、ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；三酢酸セルロース等を使用することが好ましく、中でも、ポリカーボネートまたは三酢酸セルロースを使用することがより好ましい。
なお、「透明」とは、記録および再生に用いられる光に対して、透過率８０％以上であることを意味する。
【００４２】
また、カバー層１６は、本発明の効果を妨げない範囲において、種々の添加剤が含有されていてもよい。例えば、波長４００ｎｍ以下の光をカットするためのＵＶ吸収剤および／または５００ｎｍ以上の光をカットするための色素が含有されていてもよい。
【００４３】
さらに、カバー層１６の表面物性としては、表面粗さが２次元粗さパラメータおよび３次元粗さパラメータのいずれも５ｎｍ以下であることが好ましい。
また、記録および再生に用いられる光の集光度の観点から、カバー層１６の複屈折は１０ｎｍ以下であることが好ましい。
【００４４】
カバー層１６の厚さは、記録および再生のために照射されるレーザ光４６の波長や対物レンズ４５のＮＡにより、適宜、規定されるが、光情報記録媒体１０においては、０．０１〜０．５ｍｍの範囲内であり、０．０５〜０．１２ｍｍの範囲であることがより好ましい。
【００４５】
また、カバー層１６と接着層２２とを合わせた総厚は、０．０９〜０．１１ｍｍであることが好ましく、０．０９５〜０．１０５ｍｍであることがより好ましい。
【００４６】
なお、カバー層１６の光入射面には、光情報記録媒体１０の製造時に、光入射面が傷つくことを防止するためのハードコート層４４（保護層）が設けられていてもよい。
【００４７】
接着層２２に用いられる接着剤としては、例えばＵＶ硬化樹脂、ＥＢ硬化樹脂、熱硬化樹脂等を使用することが好ましく、特にＵＶ硬化樹脂を使用することが好ましい。
【００４８】
接着剤としてＵＶ硬化樹脂を使用する場合は、該ＵＶ硬化樹脂をそのまま、若しくはメチルエチルケトン、酢酸エチル等の適当な溶剤に溶解して塗布液を調製し、ディスペンサからバリア層２０の表面に供給してもよい。また、作製される光情報記録媒体１０の反りを防止するため、接着層２２を構成するＵＶ硬化樹脂は硬化収縮率の小さいものが好ましい。このようなＵＶ硬化樹脂としては、例えば、大日本インキ化学工業（株）社製の「ＳＤ−６４０」等のＵＶ硬化樹脂を挙げることができる。
【００４９】
接着剤は、例えば、バリア層２０からなる被貼り合わせ面上に、所定量塗布し、その上に、カバー層１６を載置した後、スピンコートにより接着剤を、被貼り合わせ面とカバー層１６との間に均一になるように広げた後、硬化させることが好ましい。
【００５０】
このような接着剤からなる接着層２２の厚さは、０．１〜１００μｍの範囲が好ましく、より好ましくは０．５〜５０μｍの範囲、さらに好ましくは１０〜３０μｍの範囲である。
【００５１】
また、接着層２２に用いられる粘着剤としては、アクリル系、ゴム系、シリコン系の粘着剤を使用することができるが、透明性、耐久性の観点から、アクリル系の粘着剤が好ましい。
【００５２】
粘着剤は、バリア層２０からなる被貼り合わせ面上に、所定量、均一に塗布し、その上に、カバー層１６を載置した後、硬化させてもよいし、予め、カバー層１６の片面に、所定量を均一に塗布して粘着剤の塗膜を形成しておき、該塗膜を被貼り合わせ面に貼り合わせ、その後、硬化させてもよい。
また、カバー層１６に、予め、粘着剤層が設けられた市販の粘着フィルムを用いてもよい。
このような粘着剤からなる接着層２２の厚さは、０．１〜１００μｍの範囲が好ましく、より好ましくは０．５〜５０μｍの範囲、さらに好ましくは１０〜３０μｍの範囲である。
【００５３】
〔光情報記録媒体１０におけるその他の層〕
好ましい光情報記録媒体１０は、上述の層に加え、他の任意の層を有していてもよい。かかる他の任意の層としては、例えば、基板１２の裏面（追記型記録層１４の形成面に対する裏面）に形成される、所望の画像を有するレーベル層や、基板１２と追記型記録層１４との間に設けられる光反射層１８（後述）、追記型記録層１４とカバー層１６との間に設けられるバリア層２０（後述）、光反射層１８と追記型記録層１４との間に設けられる界面層等が挙げられる。ここで、レーベル層は、紫外線硬化樹脂、熱硬化性樹脂、および熱乾燥樹脂等を用いて形成される。
なお、以上の層は、いずれも単層でもよいし、多層構造を有してもよい。
【００５４】
〔光反射層１８〕
光情報記録媒体１０において、レーザ光４６に対する反射率を高めたり、記録再生特性を改良する機能を付与するために、基板１２と追記型記録層１４との間に、光反射層１８を形成することが好ましい。
【００５５】
光反射層１８は、レーザ光４６に対する反射率が高い光反射性物質を、真空蒸着、スパッタリングまたはイオンプレーティングすることにより基板１２上に形成することができる。
光反射層１８の層厚は、一般的には１０〜３００ｎｍの範囲とし、５０〜２００ｎｍの範囲とすることが好ましい。
なお、前記反射率は、７０％以上であることが好ましい。
【００５６】
反射層の材料としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属および半金属あるいはステンレス鋼を挙げることができる。
【００５７】
〔バリア層２０（中間層）〕
光情報記録媒体１０においては、追記型記録層１４とカバー層１６との間にバリア層２０を形成することが好ましい。
バリア層２０は、追記型記録層１４の保存性を高める、追記型記録層１４とカバー層１６との接着性を向上させる、反射率を調整する、熱伝導率を調整する、等のために設けられる。
【００５８】
バリア層２０に用いられる材料としては、記録および再生に用いられる光を透過する材料であり、上記の機能を発現し得るものであれば、特に、制限されるものではないが、例えば、一般的には、ガスや水分の透過性の低い材料であり、誘電体であることが好ましい。
また、バリア層２０は、真空蒸着、ＤＣスパッタリング、ＲＦスパッタリング、イオンプレーティング等の真空成膜法により形成することができる。中でも、スパッタリングを用いることがより好ましく、ＲＦスパッタリングを用いることがさらに好ましい。
バリア層２０の厚さは、１〜２００ｎｍの範囲であることが好ましく、２〜１００ｎｍの範囲であることがより好ましく、３〜５０ｎｍの範囲であることがさらに好ましい。
【００５９】
＜光情報記録方法＞
光情報記録媒体１０においては、先ず、光情報記録媒体１０を定線速度（０．５〜１０ｍ／秒）または定角速度にて回転させながら、カバー層１６側から半導体レーザ光等の記録用のレーザ光４６を、開口数ＮＡが例えば０．８５の対物レンズ４５を介して照射する。このレーザ光４６の照射により、追記型記録層１４がレーザ光４６を吸収して局所的に温度上昇し、物理的あるいは化学的変化（例えば、ピットの生成）が生じてその光学的特性を変えることにより、情報が記録されると考えられる。
【００６０】
記録用のレーザ光４６は、３９０〜４５０ｎｍの範囲の発振波長を有する半導体レーザ光が用いられる。好ましい光源としては３９０〜４１５ｎｍの範囲の発振波長を有する青紫色半導体レーザ光、中心発振波長８５０ｎｍの赤外半導体レーザ光を、光導波路素子を使って半分の波長にした中心発振波長４２５ｎｍの青紫色ＳＨＧレーザ光を挙げることができる。特に、記録密度の点で３９０〜４１５ｎｍの範囲の発振波長を有する青紫色半導体レーザ光を用いることが好ましい。上記のように記録された情報の再生は、光情報記録媒体１０を上記と同一の定線速度で回転させながら半導体レーザ光を基板側あるいは保護層側から照射して、その反射光を検出することにより行うことができる。
【００６１】
なお、レーザ光４６としては、近赤外域のレーザ光（通常は７８０ｎｍ付近の波長のレーザ光）、可視レーザ光（６３０ｎｍ〜６８０ｎｍ）、波長５３０ｎｍ以下のレーザ光（４０５ｎｍの青色レーザ）等を用いることも可能であるが、可視レーザ光（６３０ｎｍ〜６８０ｎｍ）、波長５３０ｎｍ以下のレーザ光（４０５ｎｍの青色レーザ）であることが一層好ましく、とりわけ、波長５３０ｎｍ以下のレーザ光（４０５ｎｍの青色レーザ）であることが好ましい。
【００６２】
次に以上のような光情報記録媒体１０の基板１２（詳しくは、基板１２の型となるスタンパ）を製造するためのスタンパ原版の製造方法について説明する。なお、以下の説明においては、本発明の特に好ましい態様である、回転ステージ型露光装置を用いた場合について述べる。
【００６３】
〔スタンパ原版の製造方法〕
スタンパ原版は、スタンパを製造するための型であり、次のようにして製造される。
参照する図において、図４は、スタンパ原版の製造工程を示す図である。
【００６４】
（ネガレジスト層形成工程）
まず、表面が平滑なシリコン含有基板としての円板状のシリコンウエハ５１（例えば、フジミファインテクノロジー社製８インチダミーウエハ）を用意する。次に、シリコンウエハ５１上に密着層を形成するための下処理を行う。そして、図４（ａ）に示すように、電子線レジスト液をスピンコートなどの方法により塗布してネガレジスト層５２を形成し、ベーキングする。なお、電子線レジスト液には、富士フイルムエレクトロニクスマテリアルズ社製ＦＥＮ−２７０などを使用し、ネガレジスト層５２の膜厚は５〜５０ｎｍとすることができる。
【００６５】
（第１電子線照射工程）
次に、図４（ｂ）に示すように、シリコンウエハ５１を自転させる高精度な回転ステージを備えた電子ビーム露光装置で電子ビーム（電子線）を、ネガレジスト層５２に対して第１のパターンで照射する。具体的には、ネガレジスト層５２の半径２１〜２２ｍｍのリング状の範囲を電子ビームで照射することで、その部分が露光される。なお、以下の説明では、露光された部分を「露光部分５２Ａ」と称し、露光されていない部分を「非露光部分５２Ｂ」と称する。
【００６６】
（第１現像工程）
その後、図４（ｂ）に示すように、ネガレジスト層５２を現像液により現像処理し、非露光部分５２Ｂを除去する。この処理により露光部分５２Ａがシリコンウエハ５１上にリング状に残ることとなる。なお、現像液には富士フイルムエレクトロニクスマテリアルズ製ＦＨＤ−５を使用することができる。
【００６７】
（ポジレジスト層形成工程）
続いて、シリコンウエハ５１上とネガレジスト層５２上に密着層を形成するための下処理を行う。そして、図４（ｃ）に示すように、電子線レジスト液をスピンコートなどの方法により塗布してポジレジスト層５３を形成し、ベーキングする。なお、電子線レジスト液には、富士フイルムエレクトロニクスマテリアルズ社製ＦＥＰ−１７１などを使用し、膜厚は１００ｎｍとすることができる。
【００６８】
（第２電子線照射工程）
次に、図４（ｄ）に示すように、シリコンウエハ５１を自転させる高精度な回転ステージを備えた電子ビーム露光装置でアドレスなど各種信号に対応して変調した電子ビームを照射し、ポジレジスト層５３に第２のパターンを露光により描画する。ここで、第２電子線照射工程における電子ビーム露光装置の回転中心と、第１電子線照射工程における電子ビーム露光装置で回転させたときのシリコンウエハ５１の回転中心とのずれ量は、５０μｍに抑えておく。具体的には、露光装置の回転中心位置に対してウエハを再現性良く固定できる機構を用いることでずれ量を５０μｍに抑えることができる。一例としては、ウエハを固定するホルダーにウエハ位置をμｍオーダーで微調整できる機構を設け、ウエハ位置を微調整することでホルダーに対してウエハを再現性良く固定すればよい。
【００６９】
ここで、電子線の露光による線幅は、１００〜１８０ｎｍ、より好ましくは、１２０〜１４０ｎｍとする。また、第１プリグルーブ３４または第２プリグルーブ３５に記録するアドレスは、電子線の露光による線を波状に変調させて記録することができる。このときの波の振幅（ウォブル幅）は、１４〜２４ｎｍ、より好ましくは１５〜１７ｎｍとすることができる。なお、電子線の露光による線は、ドットが並んだ線であっても構わない。
【００７０】
（第２現像工程）
その後、図４（ｄ）に示すように、ポジレジスト層５３を現像液により現像処理し、露光部分を除去する。この処理によりポジレジスト層５３に所定のパターンの開口部５４が形成される。なお、現像液は、露光されたポジレジスト層５３に反応し、かつ、露光されたネガレジスト層５２に反応しないものであればどのようなものであってもよく、例えば富士フイルムエレクトロニクスマテリアルズ社製ＦＨＤ−５を使用することができる。
【００７１】
（エッチング工程）
次に、図４（ｅ）に示すように、エッチングによりポジレジスト層５３の開口部５４からシリコンウエハ５１およびネガレジスト層５２を所定量だけ除去する。すなわち、シリコンウエハ５１のうちネガレジスト層５２が残っている部分においては、ネガレジスト層５２を貫通してシリコンウエハ５１までエッチングする。これにより、シリコンウエハ５１のネガレジスト層５２が残っている部分に形成される溝５１ｂは、ネガレジスト層５２をエッチングで除去するのに時間がかかった分だけ、ネガレジスト層５２が残っていない部分に形成される溝５１ａに比べて浅くなる。つまり、シリコンウエハ５１のネガレジスト層５２が残っている部分には、ネガレジスト層５２の厚さに応じて、他の溝５１ａよりも浅くなる溝５１ｂが形成される。
【００７２】
ここで、溝５１ａの深さは、６０ｎｍ以下で溝５１ｂに比較すると深く、好ましくは３０〜５０ｎｍ程度、より好ましくは３５〜４５ｎｍである。溝５１ｂの深さは浅く、５〜３０ｎｍ程度、好ましくは８〜１７ｎｍである。また、各溝５１ａ，５１ｂの側壁の角度は、シリコンウエハ５１の表面に対して４０〜８０度の範囲が好ましく、より好ましくは５５〜６５度である。
【００７３】
なお、このエッチングにおいてはアンダーカット、すなわち、深さ方向に直交する方向へのエッチングを最小にするため、異方性のエッチングが望ましい。このような異方性エッチングとしてはエッチングガスの直進性が高いＲＩＥ（Ｒｅａｃｔｉｖｅ  Ｉｏｎ  Ｅｔｃｈｉｎｇ）を用いることができる。また、ＲＩＥにはパナソニックファクトリーソリューションズ社製Ｅ６２０を使用することができる。また、エッチングガスとしては、ＣＨＦ３を使用することができる。
【００７４】
（レジスト除去工程）
次に、エッチング工程で残留したレジスト層５２，５３を除去する。レジスト層５２，５３の除去は、例えば、乾式の方法としては、酸素プラズマを照射して有機物を除去（アッシング）して行うことができる。なお、湿式の方法、例えば剥離液によりレジスト層５２，５３を除去しても構わない。
以上の工程により図４（ｆ）に示すように、スタンパ原版５０が作製される。
このようにしてスタンパ原版５０には、極めて微細でありながら、深さの異なる２種類の溝５１ａ，５１ｂが形成される。
【００７５】
そして、以上のように製造されたスタンパ原版５０を用いて、電鋳によりスタンパが作製される。また、このスタンパを用いて、射出成形により前記した光情報記録媒体用基板１２が製造される。
【００７６】
以上によれば、本実施形態において以下のような効果を得ることができる。
シリコンウエハ５１とポジレジスト層５３との間にネガレジスト層５２を設けることで、１回のエッチングによりシリコンウエハ５１に深さの異なる溝５１ａ，５１ｂが形成されるので、時間をかけることなく、シリコンウエハ５１に深さの異なる溝５１ａ，５１ｂを形成することができる。また、スタンパ原版５０に深さの異なる溝５１ａ，５１ｂを形成することで、スタンパを電鋳のみで製造することができるので、従来のようにスタンパの製造に電鋳と追加工（フォトリソグラフィ等）とが必要な製造方法に比べ、スタンパの製造時間を短縮することができる。
【００７７】
なお、本実施形態に係る製造方法は、例えば浅溝と深溝が一本の溝として繋がっている場合には、従来に比してより有効な製造方法となる。すなわち、例えば、内周から外周まで一本に繋がった螺旋状の溝（スパイラルパターン）の一部を浅溝としたい場合、従来の製造方法では、溝を描画する工程を２回に分けているので、例えばスパイラルパターンの浅溝と深溝とを一本の溝として繋げるのは極めて困難である。これに対し、本実施形態に係る製造方法においては、第２電子線描画工程の一工程において一本のスパイラルパターンを描画するだけで、浅溝と深溝が一本の溝として繋がっているスパイラルパターンを形成することができる。
【００７８】
ネガレジスト層５２の厚さを、５〜５０ｎｍとしたので、例えば６０ｎｍ程度の深さの溝を有する光記録媒体を製造するのに好適となる。
【００７９】
第１電子線照射工程および第２電子線照射工程において、回転型の電子ビーム露光装置を用いたので、例えば渦巻き状の溝を簡単に形成することができる。
【００８０】
第１電子線照射工程および第２電子線照射工程におけるシリコンウエハ５１の回転中心のずれ量を、５０μｍ以内としたので、シリコンウエハ５１上に残すネガレジスト層５２の位置と、第２電子線照射工程において電子線で露光する位置とのずれ量を極力抑えることができる。そのため、浅い溝と深い溝とを適切な位置に形成することができる。
【００８１】
以上、本発明について、特に光情報記録媒体用基板を作製する態様についての実施形態について説明したが、本発明は、前記した実施形態に限定されず、本発明の趣旨を逸脱しない範囲で適宜変形して実施できることはいうまでもない。
例えば、前記実施形態においては、異なる２種類の凹凸形状をスタンパ原版５０に形成する場合について説明したが、３種類以上の凹凸形状を形成する場合にも本発明を適用することができる。例えば、前記した実施形態のポジレジスト層形成工程の前に、実施形態に係るネガレジスト層５２とは厚さの異なる新たなネガレジスト層を前記ネガレジスト層５２の外側に形成することで、前記した溝５１ａ，５１ｂとは異なる深さの溝を形成することができる。なお、新たなネガレジスト層は、前記実施形態と同様の手順で形成することができる。
【００８２】
前記実施形態では、第１レジスト層としてネガレジスト層５２を採用し、第２レジスト層としてポジレジスト層５３を採用したが、本発明はこれに限定されず、逆であってもよい。
前記実施形態では、スタンパ原版５０の基板をＳｉ含有基板であるシリコンウエハ５１としたが、本発明はこれに限定されず、ガラスや石英などで基板を形成してもよい。
【図面の簡単な説明】
【００８３】
【図１】光情報記録媒体を製造するためのスタンパ原版の平面図である。
【図２】溝深さを説明する図である。
【図３】本発明の製造方法により製造されるスタンパ原版を基に製造される光情報記録媒体の層構成を示す断面図である。
【図４】本発明の製造方法により製造されるスタンパ原版の製造工程を示す図である。
【符号の説明】
【００８４】
１０    光情報記録媒体
５０    スタンパ原版（光情報記録媒体用スタンパ原版）
５１    シリコンウエハ（Ｓｉ含有基板）
５１ａ  溝
５１ｂ  溝
５２    ネガレジスト層（第１レジスト層）
５２Ａ  露光部分
５２Ｂ  非露光部分
５３    ポジレジスト層（第２レジスト層）
５４    開口部
【図１】
2008146691.tif 000003
【図２】
2008146691.tif 000004
【図３】
2008146691.tif 000005
【図４】
2008146691.tif 000006